(57)【特許請求の範囲】
【請求項１】
（ａ）金属基材及び
（ｂ）一般式（Ｉ）
【化１】
0006404238.tif 000005
を有するビスホスホネートを含む血管内補綴物であって、
Ｒ１は（ｉ）非置換−Ｃ１〜５アルキル、又は（ｉｉ）−Ｃｌを表し、
Ｒ２は−Ｈ、−ＯＨ、又は−Ｃｌを表し、
Ｍ１、Ｍ２、Ｍ３、Ｍ４は互いに独立に水素原子又は任意の金属原子を表し、
ビスホスホネートは金属基材の外表面を単層としてかつ最外層として連続的にコートしており、ビスホスホネートの少なくとも１つのホスホネート部分はコーティング中の金属基材の外表面に共有結合で直接結合していることを特徴とする、血管内補綴物。
【請求項２】
Ｒ１が−ＣＨ３を表し、Ｒ２が−ＯＨを表す、請求項１に記載の血管内補綴物。
【請求項３】
ビスホスホネートのコーティングの表面リン原子濃度が少なくとも７０％Ｐ、好ましくは少なくとも８０％Ｐである、請求項１又は２に記載の血管内補綴物。
【請求項４】
ステント、ステントグラフト、フィルター、心臓弁、冠動脈ステント及び末梢ステントからなる群から選択される、請求項１〜３のいずれかに記載の血管内補綴物。
【請求項５】
血管内補綴物の金属表面の抗炎症性コーティングとしての使用のための、一般式（Ｉ）
【化２】
0006404238.tif 000006
を有するビスホスホネートを含む組成物であって、
Ｒ１は（ｉ）非置換−Ｃ１〜５アルキル、又は（ｉｉ）−Ｃｌを表し、
Ｒ２は−Ｈ、−ＯＨ、又は−Ｃｌを表し、
Ｍ１、Ｍ２、Ｍ３、Ｍ４は互いに独立に水素原子又は任意の金属原子を表し、
ビスホスホネートは金属基材の外表面を単層としてかつ最外層として連続的にコートしており、ビスホスホネートの少なくとも１つのホスホネート部分はコーティング中の金属基材の外表面に共有結合で直接結合している、組成物。
【請求項６】
Ｒ１が−ＣＨ３を表し、Ｒ２が−ＯＨを表す、請求項５に記載の使用のための組成物。
【請求項７】
血管内補綴物の金属表面の抗血栓性コーティングとしての使用のための一般式（Ｉ）
【化３】
0006404238.tif 000007
を有するビスホスホネートを含む組成物であって、
Ｒ１は（ｉ）非置換−Ｃ１〜５アルキル、又は（ｉｉ）−Ｃｌを表し、
Ｒ２は−Ｈ、−ＯＨ、又は−Ｃｌを表し、
Ｍ１、Ｍ２、Ｍ３、Ｍ４は互いに独立に水素原子又は任意の金属原子を表し、
ビスホスホネートは金属基材の外表面を単層としてかつ最外層として連続的にコートしており、ビスホスホネートの少なくとも１つのホスホネート部分はコーティング中の金属基材の外表面に共有結合で直接結合している、組成物。
【請求項８】
Ｒ１が−ＣＨ３を表し、Ｒ２が−ＯＨを表す、請求項７に記載の使用のための組成物。
【請求項９】
血管内補綴物の金属表面の抗炎症性コーティングとしての一般式（Ｉ）
【化４】
0006404238.tif 000008
を有するビスホスホネートの使用であって、
Ｒ１は（ｉ）非置換−Ｃ１〜５アルキル、又は（ｉｉ）−Ｃｌ、好ましくは−ＣＨ３を表し、
Ｒ２は−Ｈ、−ＯＨ、又は−Ｃｌ、好ましくは−ＯＨを表し、
Ｍ１、Ｍ２、Ｍ３、Ｍ４は互いに独立に水素原子又は任意の金属原子を表し、
ビスホスホネートは金属基材の外表面を単層としてかつ最外層として連続的にコートしており、ビスホスホネートの少なくとも１つのホスホネート部分はコーティング中の金属基材の外表面に共有結合で直接結合している、使用。
【請求項１０】
血管内補綴物の金属表面の抗血小板コーティングとしての一般式（Ｉ）
【化５】
0006404238.tif 000009
を有するビスホスホネートの使用であって、
Ｒ１は（ｉ）非置換−Ｃ１〜５アルキル、又は（ｉｉ）−Ｃｌ、好ましくは−ＣＨ３を表し、
Ｒ２は−Ｈ、−ＯＨ、又は−Ｃｌ、好ましくは−ＯＨを表し、
Ｍ１、Ｍ２、Ｍ３、Ｍ４は互いに独立に水素原子又は任意の金属原子を表し、
ビスホスホネートは金属基材の外表面を単層としてかつ最外層として連続的にコートしており、ビスホスホネートの少なくとも１つのホスホネート部分はコーティング中の金属基材の外表面に共有結合で直接結合している、使用。
【発明の詳細な説明】
【技術分野】
【０００１】
本発明は、金属部分を有する埋込み型医用デバイスのための生体適合性コーティングに関し、より詳細には金属部分の表面に共有結合で直接結合したビスホスホネート系コーティングに関する。本発明はまた、ビスホスホン酸化合物が外部コーティングとして共有結合で直接結合した金属部分を有する埋込み型デバイスを製造するための方法に関する。
【背景技術】
【０００２】
人工心臓弁、血管補綴物、ステント、整形外科用スクリュー及び関節補綴物等の埋込み型医用デバイスは、適切な機械的性質を得るために、金属基材を含み、又は金属基材から本質的に構成されることが多い。しかし、埋込み型医用デバイスに用いられる金属基材には、特に長期使用においてその生体適合性又は機能性に関する欠点がある。
【０００３】
インプラントは、化学的及び／又は物理的刺激によって、炎症性組織反応及び免疫反応の引き金となることが多く、そのため防御的な拒絶反応を伴う慢性炎症反応、組織の劣化による過剰の瘢痕組織生成という意味での過敏反応をもたらす。したがって、埋め込みによって引き起こされる炎症反応を低減するインプラントコーティングへの要求がある。
【０００４】
ステントは一般に、狭窄を治療するために動脈内で用いられる血管内補綴物又はインプラントである。（再）狭窄は血管が狭くなることであり、血流を制限し、血液をブロックし、心臓組織の酸素化を不充分にし、それにより心筋の虚血、梗塞、心不整脈、又は心停止をもたらす。基本的には、ステントは血管を拡張するために適した方法で血管壁を支持するのに適したキャリア構造を有する。再狭窄は、狭窄を治療するための最初の手術が実施された（例えばバルーン又は古典的なステントによる血管の拡張）後に起こることが多い。
【０００５】
（特許文献１）には、自己拡張性の未コート金属ステント、即ち血管壁を支えるように機能する小さな金属の足場が開示されている。これは、再狭窄を効果的に低減し、心臓の主要な有害事象、心筋梗塞、及び死の割合を著しく減少させる。
【０００６】
上述のように、ステントの埋め込みには、ステント内部の５０％を超える管腔の直径の晩期の減少として定義されるステント内の再狭窄が伴うことが多い。ステント内再狭窄には、血管形成術のもとに生じる深い血管の損傷及び内皮細胞の露出によって、またさらに異物である金属製デバイスの存在によって開始されると考えられる血管の平滑筋細胞（ＳＭＣ）の過剰な増殖、細胞外マトリックスの合成及び慢性炎症反応が伴う。この合併症は、この処置の約１５〜３０％で起こる。
【０００７】
薬剤溶出ステント（ＤＥＳ）、即ち薬剤を含むステントは、理論的にはＳＭＣの増殖を阻害することによってステント内再狭窄現象を防止するために市場に投入された。一般に、ＤＥＳには３種の成分、即ちステントプラットフォーム、ポリマーマトリックス等の薬剤送達ビヒクル、並びにシロリムス及びパクリタキセル等の薬剤がある。そのようなＤＥＳは、未コート金属ステントに比べて、再狭窄の割合を顕著に低減させると推量される。しかし、そのようなＤＥＳを埋め込んだ後で心筋梗塞及び心血管系死亡率の増加が報告された。これらの事象は、血小板凝集及び血液栓塞によって引き起こされる急性期の動脈血栓の後に起こることの多い晩期ステント血栓によることが見出された。
【０００８】
血栓及びステント内再狭窄を軽減するため、血栓性及び炎症性が少ない材料でステントの表面を改質することによってステントの生体適合性を改善するための最新技術における種々の試みがある。例えば（特許文献２）には、シリコーン、ポリテトラフルオロエチレン及び金属ステントの生体適合性を増大させるヘパリン及び成長因子等の生物学的材料でコートされた金属ステントが開示されている。
【０００９】
（特許文献３）及び（特許文献４）には、インプラントの表面に共有結合されていないアミノ−ビスホスホネートでコートされたインプラントが開示されている。したがって、インプラントはビスホスホネートを薬学的活性成分としてインプラントのごく周囲の環境に放出する。
【００１０】
（特許文献５）には、骨の再吸収を阻害し、単球及びマクロファージの炎症活性を減少させ、それにより長期にわたってインプラントデバイスの固定化及び一体化を改善する、ビスホスホネートコートインプラントデバイスが開示されている。デバイスの表面に固定化され、それから放出することが可能なタンパク質層を通して、区別される２層のビスホスホネート層がデバイスに結合し、局所的に「薬剤」（活性成分）として作用する。
【００１１】
一方、（特許文献６）には、ポリマー及びその他の高密度のコーティングを使用せず、それにより炎症反応を最小にする生物学的活性分子を送達するための組成物を含む金属のフレームが開示されている。金属基材の表面は、リンケージ化合物として誘導体化可能な機能性を有するアミノ−ビスホスホネートを用いることによって、タンパク質、ペプチド、及び薬剤の結合のために化学修飾されている。
【００１２】
（特許文献７）には、媒体中で基材の表面にビスホスホネートを堆積させ、その後、媒体を除去した後に熱で脱水することによって金属基材をビスホスホネートでコートする方法が開示されている。この文献にはまた、腕時計及び置時計の製造における、自動車産業もしくは航空機産業における、又は電子機械マイクロシステムもしくはナノシステムにおける、粘着力を制限するため、２つの機械部品の間の滑動を促進するため、撥油効果を支持することによってこれらの設備の上における液体の拡散を制限するため、又は結晶の形成を制限するための、ビスホスホネートでコートされた金属基材並びにコートされた基材の使用が開示されている。
【００１３】
先行技術のいずれも、血管補綴物の金属基材の上に恒久的かつ直接に堆積されたコーティングとしてのビスホスホネートが、コーティングの機械的性質と同様に抗血小板性及び抗炎症性を提供することは開示していない。
【先行技術文献】
【特許文献】
【００１４】
【特許文献１】米国特許第５，７４１，３３３号明細書
【特許文献２】米国特許第５，８９１，５０７号明細書
【特許文献３】米国特許出願公開第２００８／０２８６３２８号明細書
【特許文献４】米国特許出願公開第２００５／００４９６９３号明細書
【特許文献５】欧州特許出願公開第１０５８３４３号明細書
【特許文献６】米国特許出願公開第２００３／００４４４０８号明細書
【特許文献７】国際公開第２００８／０１７７２１号
【発明の概要】
【発明が解決しようとする課題】
【００１５】
本発明は、その金属表面の上に新しいタイプのコーティングを有する埋込み型医用デバイスを提供する。
【課題を解決するための手段】
【００１６】
本発明によるコーティングは、埋込み型医用デバイスの金属表面に共有結合で直接結合し、コーティングの外層として単層を形成するビスホスホン酸を含む。ビスホスホン酸のいくつかの分子は、コーティング中のビスホスホン酸の別の分子と共有結合していてもよい。コーティングは金属表面に生体適合性をもたらし、それにより埋め込みに起因する炎症反応を低減する。コーティングはまた、金属表面における血小板抗付着性を改善する一方、乏血小板血漿（ＰＰＰ）との、及びコーティング上における迅速な内皮形成のために必要な内皮細胞との良好な適合性を保つ。結果として、晩期血栓及びステント内再狭窄のリスクをコーティングによって低減させることができる。
【００１７】
本発明の目的は、その表面の生体適合性を増大させた補綴物を市場に投入し、それにより、埋め込みによって引き起こされる慢性炎症反応、血栓、及びステント内再狭窄のリスクを低減させることである。
【００１８】
本発明の別の目的は、血管内補綴物の金属基材の表面上に恒久的に堆積して血小板凝集を低減させる一方、その上における内皮細胞増殖の迅速な促進を維持するコーティング、即ち抗血小板かつ生体適合性コーティングを提供することである。
【００１９】
本発明のさらに別の目的は、血管内補綴物の金属基材の表面上に恒久的に堆積して細胞炎症反応を低減させる一方、その上における内皮細胞増殖の迅速な促進を維持するコーティング、即ち抗炎症かつ生体適合性コーティングを提供することである。
【００２０】
本発明の主題は、添付した独立請求項に定義されている。好ましい実施形態は、従属請求項に定義されている。
【００２１】
本発明の主題は、金属基材及びビスホスホネートを含む埋込み型医用デバイスである。ビスホスホネートに含まれる両方のリン原子は、同一の炭素原子に共有結合している。ビスホスホネートは金属基材の外表面を単層としてかつ最外層として連続的にコートしており、ビスホスホネートの分子の少なくとも１つのホスホネート部分は金属基材の外表面に共有結合で直接結合しており、及び／又はコーティング中のビスホスホネートの別の分子に共有結合している。
【００２２】
本発明の別の主題は、金属基材及びビスホスホネートを含む埋込み型医用デバイスである。ビスホスホネートは一般式（Ｉ）
【００２３】
【化１】
0006404238.tif 000002
からなる。
Ｒ１は
（ｉ）非置換の又は−ＮＨ２、ピリジル、ピロリジルもしくはＮＲ３Ｒ４で置換された−Ｃ１〜５アルキル、
（ｉｉ）−ＮＨＲ５、
（ｉｉｉ）−ＳＲ６、又は
（ｉｖ）−Ｃｌ
を表し、
Ｒ２は−Ｈ、−ＯＨ、又は−Ｃｌを表し、
Ｒ３は−Ｈ又は−Ｃ１〜５アルキルを表し、
Ｒ４は−Ｃ１〜５アルキルを表し、
Ｒ５は−Ｃ１〜１０アルキル又は−Ｃ３〜１０シクロアルキルを表し、
Ｒ６はフェニルを表す。
【００２４】
別の実施形態においては、ビスホスホネート基材のコーティングの表面リン原子濃度は、少なくとも７０％Ｐ、好ましくは少なくとも８０％Ｐである。
【００２５】
別の実施形態においては、埋込み型医用デバイスは、血管内補綴物、管腔内補綴物、ステント、冠動脈ステント及び末梢ステントからなる群から選択することができる。
【００２６】
別の態様においては、本発明は金属基材をビスホスホネート基材でコートする方法であって、
（ａ）金属基材を用意するステップ、
（ｂ）ビスホスホン酸を含む液体キャリアを調製するステップ、
（ｃ）金属基材を液体キャリアに浸漬するステップ、及び
（ｄ）液体キャリア中で金属基材の表面にビスホスホン酸化合物を共有結合で固定化するステップを含み、
ビスホスホン酸に含まれる両方のリン原子が同一の炭素原子に共有結合する方法を提供する。
【００２７】
本発明の１つの実施形態においては、式（Ｉ）
【００２８】
【化２】
0006404238.tif 000003
を有するビスホスホン酸又はその塩であって、
Ｒ１は
（ｉ）非置換の又は−ＮＨ２、ピリジル、ピロリジル、もしくはＮＲ３Ｒ４で置換された−Ｃ１〜５アルキル、
（ｉｉ）−ＮＨＲ５、
（ｉｉｉ）−ＳＲ６、又は
（ｉｖ）−Ｃｌ
を表し、
Ｒ２は−Ｈ、−ＯＨ、又は−Ｃｌを表し、
Ｒ３は−Ｈ又は−Ｃ１〜５アルキルを表し、
Ｒ４は−Ｃ１〜５アルキルを表し、
Ｒ５は−Ｃ１〜１０アルキル又は−Ｃ３〜１０シクロアルキルを表し、
Ｒ６はフェニルを表す。
【００２９】
別の実施形態においては、ステップ（ｄ）において液体キャリアは少なくとも２４時間、好ましくは４８時間、少なくとも７０℃、好ましくは少なくとも８０℃の温度で加熱される。
【００３０】
別の実施形態においては、液体キャリア中の金属基材は、ステップ（ｄ）において誘導加熱に供される。
【００３１】
本発明のさらに別の実施形態は、コートされる金属基材の表面を、その上に厚い金属酸化物の外層を形成させるために熱処理に供することができる方法に関し、熱処理は、好ましくはコートされる金属基材を少なくとも１０分、好ましくは少なくとも１５分、少なくとも５００℃、好ましくは少なくとも５５０℃の温度で加熱するステップを含む。
【００３２】
本発明の別の主題は、埋込み型医用デバイスの金属表面における抗炎症コーティングとしての使用のためのビスホスホネートに関し、ビスホスホネートの両方のリン原子は同一の炭素原子に共有結合している。
【００３３】
本発明のさらに別の主題は、血管内補綴物の金属表面における抗血栓性コーティングとしての使用のためのビスホスホネートに関し、ビスホスホネートの両方のリン原子は同一の炭素原子に共有結合している。
【図面の簡単な説明】
【００３４】
【図１】比較例（ＣＥＸ）としての未コート金属表面及び本発明によるビスホスホネートコーティング（ＩＮＶ）への多血小板血漿（ＰＲＰ）の付着を示す比較図である。
【図２】比較例（ＣＥＸ）としての未コート金属表面及び本発明によるビスホスホネートコーティング（ＩＮＶ）への乏血小板血漿（ＰＰＰ）の付着を示す比較図である。
【図３】比較例（ＣＥＸ）としての未コート金属表面及び本発明によるビスホスホネートコーティング（ＩＮＶ）における相対的内皮化を示す比較図である。
【図４】比較例（ＣＥＸ）としての未コート金属表面及び本発明によるビスホスホネートコーティング（ＩＮＶ）による相対的炎症を示す比較図である。
【発明を実施するための形態】
【００３５】
本明細書において「埋込み型医用デバイス」及び「インプラント」という用語は同義語として用いられ、血管内補綴物、管腔内補綴物、ステント、冠動脈ステント、末梢ステント等の医用又は治療用インプラント、手術用スクリュー、プレート、釘及びその他の連結手段等の一時使用のための手術用及び／又は整形外科用インプラント、骨補綴物もしくは関節補綴物等の恒久的な手術用又は整形外科用インプラントを含むと理解される。
【００３６】
本明細書において「血管内補綴物」という用語は同義語として用いられ、ステント、ステントグラフト、フィルター、心臓弁、冠動脈ステント及び末梢ステントを含むと理解される。
【００３７】
本発明による埋込み型医用デバイスは、鉄、マグネシウム、ニッケル、タングステン、チタン、ジルコニウム、ニオブ、タンタル、亜鉛又はケイ素からなる群から選択される金属基材、及び、もし必要であれば、リチウム、ナトリウム、カリウム、カルシウム、マンガン、鉄又はタングステンからなる群からの１種又は数種の金属の第２の成分、好ましくは亜鉛−カルシウム合金を含み、又は実質的にこれらからなる。さらに実際的な例においては、金属基材は、ニッケルチタン合金及び銅亜鉛アルミニウム合金からなる群からの１種又は数種の材料の記憶効果材料からなるが、好ましくはニチノールからなる。さらに実際的な例においては、医用デバイスの金属基材はステンレススチール、好ましくはＣｒ−Ｎｉ−Ｆｅスチール、この場合には好ましくは合金３１６Ｌ、又はＰｈｙｎｏｘ等のＣｏ−Ｃｒスチールからなる。本発明の好ましい実施形態においては、埋込み型医用デバイスはステント、特に金属ステント、好ましくは自己拡張型ステントである。
【００３８】
本発明はビスホスホン酸から誘導されるビスホスホネート層を含む金属基材のためのコーティングに関し、ビスホスホン酸の２つのリン原子は同一の炭素原子に共有結合している。
【００３９】
米国特許第５，４３１，９２０号は、骨粗鬆症等の代謝性骨疾患を治療するための活性成分としてビスホスホン酸を含む剤形の組成物を開示している。
【００４０】
欧州特許第１，５０８，３４３号は、骨固定に用いられるインプラントデバイスのための多層コーティングを開示している。コーティングは２種のビスホスホネート層を含み、１つはインプラントデバイスが挿入されると直ちに多層コーティングから放出されるように設計され、他はインプラントデバイスの長期使用のために長期にわたってゆっくりと放出されるように設計されている。後者の型のビスホスホネート層は、インプラントデバイスの表面に固定化された複数のタンパク質層に強く結合している。前者の型のビスホスホネートは、コーティングの最外層として後者の型の層に弱く結合している。
【００４１】
本発明によれば、ビスホスホネートは埋込み型医用デバイスの金属表面を単層としてかつ最外層としてコートする。ビスホスホネートの少なくとも１つのホスホネート部分は金属表面に共有結合で直接結合している。ビスホスホネートのいくつかの分子がコーティング中のビスホスホネートの別の分子に共有結合していてもよい。したがって、埋め込み後、ビスホスホネート又はビスホスホン酸はコーティングから活性成分として放出されず、コーティングの一部として表面上に恒久的に留まる。驚くべきことに、ビスホスホネート層が存在するだけでコーティングに生体適合性が付与され、炎症反応が低減され、及び／又はコーティング上における内皮細胞層の形成が促進される一方、血小板の活性化及び付着が顕著に低減される。結果として、再狭窄及び血栓のリスクが著しく低減される。
【００４２】
「ホスフェート基」は、４つの酸素に結合したリンを含み、ＰＯ４−として表される正味の負電荷を有する官能基を意味する。「ホスホン酸」は、Ｃ−ＰＯ（ＯＨ）２基を含む有機化合物である。「ホスホネート」はホスホン酸の塩又はエステルであり、一般式Ｒ１−ＰＯ（ＯＲ２）２基を有する（ここでＲ１はアルキル又はアリールを表し、Ｒ２はアルキル、アリール又は塩の対カチオンを表す）。本発明の目的のため、「ビスホスホネート」は分子中に２つのホスホネート（ＰＯ３）基を有する化合物を意味する。本発明によるビスホスホネートは、共通のＰ−Ｃ−Ｐ「主鎖」、即ち１つの炭素原子に共有結合した２つのホスホネート（ＰＯ３）基を有している。
【００４３】
本発明の好ましい実施形態においては、埋込み型医用デバイスの金属表面の上にビスホスホネート単層を設けるために用いられるビスホスホン酸は、一般式（Ｉ）
【００４４】
【化３】
0006404238.tif 000004
又はその塩を有する。
【００４５】
式（Ｉ）においてＲ１は−Ｃ１〜５アルキル（これは非置換である又は−ＮＨ２、ピリジル、ピロリジルもしくはＮＲ３Ｒ４で置換されている）、−ＮＨＲ５、−ＳＲ６又は−Ｃｌを表し、Ｒ２は−Ｈ、−ＯＨ、又は−Ｃｌを表し、Ｒ３は−Ｈ又は−Ｃ１〜５アルキルを表し、Ｒ４は−Ｃ１〜５アルキルを表し、Ｒ５は−Ｃ１〜１０アルキル又は−Ｃ３〜１０シクロアルキルを表し、Ｒ６はフェニルを表す。
【００４６】
本明細書においては、「アルキル」は特定数の炭素原子を有する分枝鎖及び直鎖の両方の飽和脂肪族炭化水素基を含むことが意図され、「シクロアルキル」はシクロプロピル、シクロブチル、シクロペンチル、シクロヘキシル及びシクロヘプチル等の飽和環状基を含むことが意図されている。
【００４７】
本発明の好ましい実施形態においては、ビスホスホン酸は、１−ヒドロキシエチリデン−１，１−ジホスホン酸（エチドロン酸）、アレンドロン酸、クロドロン酸、パミドロン酸、チルドロン酸及びリセドロン酸からなる群から選択することができ、好ましくは１−ヒドロキシエチリデン−１，１−ジホスホン酸（エチドロン酸）である。
【００４８】
本発明によるコーティングにおけるビスホスホネートは、金属基材の外表面を単層としてかつ最外層として連続的にコートしており、ビスホスホネートのそれぞれの分子の少なくとも１つのホスホネート部分は、金属基材の外表面に共有結合で直接結合し、及び／又はコーティング中のビスホスホネートの別の分子に共有結合している。
【００４９】
誘導加熱は電磁誘導によって直接にかつ非接触で金属基材を加熱するために広く用いられている方法であり、金属内部で渦電流が発生し、抵抗により金属がジュール加熱される。誘導加熱器（いかなるプロセスにおいても）はコイル等の電磁石からなっており、これを通して高周波交流電流（ＡＣ）が流れる。
【００５０】
好ましい実施形態においては、非電導性材料から作製され、コートすべき金属基材及びビスホスホン酸化合物を含む液体キャリアを入れた容器が電導コイルの内部に設置される。金属基材の表面上に所望の厚みを有するビスホスホネート層を得るため、出力５０〜５００ｋＷ、周波数１５０〜２５０ｋＨｚのＡＣをコイルに流すことによって発生する渦電流を金属基材に適用する。ビスホスホン酸化合物の濃度は１０−２〜１０−４モル／ｌ、好ましくは１０−３モル／ｌである。ビスホスホン酸化合物は好ましくは液体キャリアに溶解される。液体キャリアはメタノール及びエタノール及びイソプロパノール等のアルコール、ＴＨＦ、ＤＭＦ、水又はそれらの混合物であってよい。
【００５１】
さらに好ましい実施形態においては、コートすべき金属基材はビスホスホン酸を１０−２〜１０−４  Ｍの濃度で含む液体キャリアに浸漬され、液体キャリアは通常の手段によって少なくとも２４時間、少なくとも７０℃の温度で加熱される。
【００５２】
金属基材上の厚い酸化層の形成を促進するため、金属基材を熱処理（ＴＴ）に供してもよい。
【００５３】
金属基材上のビスホスホネート単層の表面組成（全原子濃度％）を、Ｘ線光電子分光法（ＸＰＳ）によって測定した。ビスホスフェート基材のコーティングの表面リン原子濃度は、少なくとも７０％Ｐ、好ましくは少なくとも９０％Ｐである。
【実施例】
【００５４】
［実施例１］
（コーティングの形成）
コートすべき医用デバイスとして、長さ２ｃｍの５ｍｍＰｈｙｎｏｘステントを用意した。オーブン中、１５分、５５０℃の熱処理（ＴＴ）によってＰｈｙｎｏｘの表面を改質し、次いで化学処理（ＣＴ、ステントを０．１％ＨＦ及び２０％ＨＮＯ３の溶液に１５分浸漬し、次いでステントを２．５％ＨＮＯ３の溶液に３０分浸漬する）を行なった。表面処理の前に、ステントをエチレンオキシド滅菌プロセスに供した。母液（６０％ｖ／ｖ）を１０００倍に希釈することによってエチドロン酸（ＥＡ）水溶液を得た。この溶液にステントを浸漬し、８０℃で４８時間加熱した。
【００５５】
［実施例２］
（誘導加熱）
コートすべき医用デバイスとして、長さ２ｃｍの５ｍｍＰｈｙｎｏｘステントを用意した。オーブン中、１５分、５５０℃の熱処理（ＴＴ）によってＰｈｙｎｏｘの表面を改質し、次いで化学処理（ＣＴ、ステントを０．１％ＨＦ及び２０％ＨＮＯ３の溶液に１５分浸漬し、次いでステントを２．５％ＨＮＯ３の溶液に３０分浸漬する）を行なった。濃度１０−３Ｍのエチドロン酸水溶液を調製した。この溶液にステントを浸漬し、出力１１０ｋＷ、周波数１９８ｋＨｚのＡｍｂｒｅｌｌ  ＥａｓｙＨｅａｔ誘導加熱システムを用いる誘導加熱に供した。用いたソレノイドは、内径９ｃｍの７個のスパイアからなっていた。
【００５６】
［実施例３］
（血小板付着）
凝集を防止するため、３．６ｍｌの３．５％クエン酸ナトリウムを含むバイアルに血液を収集した。２種の異なった血漿を得るため、２種の異なった回転速度で全血を遠心分離した。第１の種類（多血小板血漿（ＰＲＰ））は９００ｒｐｍの遠心によって得た。第２の種類（乏血小板血漿（ＰＰＰ））は１５００ｒｐｍの遠心によって得た。試験のために十分な量を得るため、血漿をＨＢＳＳ（Ｈａｎｋの緩衝塩溶液）で希釈した。血小板付着は分光光度法によって測定した。全タンパク質量は２８０ｎｍにおける吸光度の測定によって評価した。実施例１に記載したように未コートの金属ステント及びＥＡコーティングを行なったステントを調製し、２種の血漿溶液の１つに３７℃で２４時間、一定の撹拌（ＳＴＡＴ−ＦＡＸ２２００  恒温撹拌機）下に浸漬した。完了後、ステントをＨＢＳＳ緩衝液で洗浄し、次いで１２５μｌの溶解液で処理する。次いで２８０ｎｍにおける全吸光度を測定する。それぞれの試料の値をそれぞれの実験（ＰＲＰ及びＰＰＰ）の対照の平均値で除することによって、生データを正規化した。
【００５７】
図１及び図２に、未コート金属表面（ＣＥＸ）及び本発明によるＥＡコーティング（ＩＮＶ）へのＰＲＰ及びＰＰＰの付着をそれぞれ示す。
【００５８】
結論：未コート金属表面と比較して、本発明によるＥＡコーティングには血小板凝集の重要な減少（４０％！）が見られた。
【００５９】
［実施例４］
（内皮細胞の増殖：内皮化）
未コート金属ステント及びＥＡコーティングを有するステントを実施例１に記載したように調製し、ウェルあたり細胞７０，０００個（ＥＡ．ｈＹ９２６）で７日間培養した（３７℃、ＣＯ２５％）。細胞がこのように大量にあることにより、ステントのメッシュの中に細胞がトラップされる確率が高まると考えられた。培養期間中２回（１日後及び４日後）、培地の８０％（５ｍｌ中４ｍｌ）を交換した。完了後、ステントをＨＢＳＳ緩衝液で洗浄し、次いで１２５μｌの溶解液で処理する。次いで２８０ｎｍにおける全吸光度を測定する。
【００６０】
図３に、未コート金属表面（ＣＥＸ）上及び本発明によるＥＡコーティング（ＩＮＶ）上の相対的な内皮化を示す。
【００６１】
結論：未コート金属表面と比較して、ＥＡコーティング上で同一レベルの内皮細胞の増殖が見られた。したがって、血小板凝集は低減する一方、血管壁細胞再生の望ましい能力は低減していない。
【００６２】
［実施例５］
（炎症の誘導）
未コート金属ステント及び実施例１に記載したように調製したＥＡコーティングステントについて得られるＩＬ−８の値を、培地中で通常のＥＬＩＳＡセットを用いて、提供された説明書に従って測定した。
【００６３】
図４に、未コート金属表面（ＣＥＸ）及び本発明によるＥＡコーティング（ＩＮＶ）についての相対的な炎症を示す。
【００６４】
結論：未コート金属表面と比較して、ＥＡコーティングによって誘導される炎症反応は顕著に改善され、即ち２３％低くなった。
【００６５】
したがって、本発明によるビスホスホネートコーティングにより、未コート金属表面と比較して、その上における迅速な内皮細胞増殖の促進は維持される一方、血小板付着及び細胞炎症反応は顕著に低減することが示された。
【図１】
0006404238.tif 000010
【図２】
0006404238.tif 000011
【図３】
0006404238.tif 000012
【図４】
0006404238.tif 000013